(57)【特許請求の範囲】
【請求項１】
基材の上に被覆層が設けられ、該被覆層により表面に木質感が備えられた成形品であって、
前記基材がアルミニウム基材であり、前記被覆層は、エチレンーアクリル酸共重合体を用いて形成されたベース樹脂に木粉が配合されている木質系被覆層形成用組成物を熱成形することにより、前記基材の外面に直接形成されていることを特徴とする木質系成形品。
【請求項２】
前記被覆層は、前記基材の外面に形成されたＲ溝に入り込んでいることを特徴とする請求項１に記載の木質系成形品。
【請求項３】
前記被覆層は、表面がサンディング加工されていることを特徴とする請求項１又は２に記載の木質系成形品。
【発明の詳細な説明】
【技術分野】
【０００１】
本発明は、外面に木質感を備える被覆層を形成する組成物、及び外面に木質感が備えられた木質系成形品に関するものである。
【背景技術】
【０００２】
熱成形による被覆や塗装によって外面に木質感を備えさせる組成物、又は木質感が備えられた成形品は種々のものが開示されてきており、熱成形によるものとしては、成形品の外表面をなす表面層と、その表面層の内部を形成する内部層とを備えて形成される成形品であって、内部層は、天然木の物理的性質のうち少なくとも質量が近似する樹脂を押し出して成形した内部樹脂層を備え、表面層は、セルロース材を粉砕して得た粉砕粉を磨砕処理して嵩比重を高めた粉粒とし、この粉粒の外周面に、該粉粒よりも小径でかつ硬い表面粒を固定させて固定粒とし、この固定粒に樹脂および顔料を混合しかつ融解させて成形したものであって、内部樹脂層の外側に固定して形成した木質様製品が開示されている（例えば特許文献１）。【０００３】
また塗装によるものとしては、塗料中にシリカゲルおよび／または木粉を混入した塗料、及びそれを用いて塗装を行った建築用板が開示されている（例えば特許文献２）。【０００４】
【特許文献１】日本国特開平８−２０７１１１号公報
【特許文献２】日本国特開２００３−１２８９９９号公報
【発明の開示】
【発明が解決しようとする課題】
【０００５】
しかしながら、特許文献１及び２に記載のような従来の木質系成形品では、長期に亘る使用において、被覆層の一部にキズが入る等すると、キズの部分から剥離が速やかに進行し、長期の使用において被覆層が被覆の対象物から剥離する恐れが懸念されるものであった。【０００６】
本発明は上記の如き課題に鑑みてなされたものであり、長期に亘る使用においても剥離しにくい被覆層を得ることができる木質系被覆層形成用組成物、及び長期に亘る使用においても被覆層が被覆の対象物から剥離しにくい木質系成形品を提供せんとするものである。
【課題を解決するための手段】
【０００７】
上記目的を達成するため、本発明は以下のような構成としている。すなわち、本発明の木質系成形品は、基材の上に被覆層が設けられ、該被覆層により表面に木質感が備えられた成形品であって、前記基材がアルミニウム基材であり、前記被覆層は、エチレン−アクリル酸共重合体を用いて形成されたベース樹脂に木粉が配合されている木質系被覆層形成用組成物を熱成形することにより、前記基材の外面に直接形成されていることを特徴とするものである。
【０００８】
本発明の木質系成形品によれば、ベース樹脂にエチレンとアクリル酸との共重合体が用いられていることで、被覆の対象物に対して高い接着性を得ることができ、また、木質系被覆層形成用組成物に木粉が配合されていることで、形成された被覆層表面には木質感が備えられると共に、木粉とベース樹脂とに相溶性がないことで、被覆層を形成した場合に被覆層での凝集破壊が起こりやすくなることで、長期に亘る使用においても剥離しにくい被覆層を得ることができる。
【０００９】
また、前記ベース樹脂は、粉体状物となされ、該粉体状物に木粉が配合されれば、木粉を加工することを少なくしてベース樹脂に木粉を配合することができるようになり、また流動性が具備されて、様々な形状の被覆の対象物の外面に適用することが容易となり好ましい。
【００１１】
本発明に係わる木質系成形品によれば、ベース樹脂により被覆の対象物に対して高い接着性を得られ、また木粉が配合されていることで、被覆層表面には木質感が備えられると共に、木粉とベース樹脂とに相溶性がないことで、被覆層での凝集破壊が起こりやすくなることで、長期に亘る使用においても被覆層は被覆の対象物から剥離しにくいものとなり得る。【００１２】
また、前記木質系成形品において、前記被覆層は、前記木質系被覆層形成用組成物を熱成形することで形成されたものであれば、種々の形状を備えた基材の上に被覆層を容易に設けることができ、また、ベース樹脂の接着性を発現させることも容易となる。
【００１３】
また、前記木質系成形品において、前記被覆層は、表面がサンディング加工されていれば、視覚による風合いが高められると共に、木粉の露出面積が増えて触覚による風合いも高められ、より一層木質感を高めることに繋がり好ましい。
【発明の効果】
【００１４】
本発明に係わる木質系成形品によれば、ベース樹脂にエチレンとアクリル酸との共重合体が用いられていることで、被覆の対象物に対して高い接着性を得ることができ、また、木質系被覆層形成用組成物に木粉が配合されていることで、形成された被覆層表面には木質感が備えられると共に、木粉とベース樹脂とに相溶性がないことで、被覆層を形成した場合に被覆層での凝集破壊が起こりやすくなることで、長期に亘る使用においても剥離しにくい被覆層を得ることができる。
【００１５】
また本発明に係わる木質系成形品によれば、ベース樹脂により被覆の対象物に対して高い接着性を得られ、また木粉が配合されていることで、被覆層表面には木質感が備えられると共に、木粉とベース樹脂とに相溶性がないことで、被覆層での凝集破壊が起こりやすくなることで、長期に亘る使用においても被覆層は被覆の対象物から剥離しにくいものとなり得る。
【図面の簡単な説明】
【００１６】
【図１】本発明に係わる木質系成形体の、実施の一形態を示す説明図である。
【図２】本発明に係わる木質系被覆層形成用組成物の、熱成形による適用方法の例を示す説明図である。
【図３】本発明に係わる木質系成形体の、他の実施形態を示す説明図である。
【図４】図３に示した木質系成形品の、隅部の詳細を示す縦断面図である。
【図５】本発明に係わる木質系成形体の、更に他の実施形態を示す斜視図である。
【図６】本発明に係わる木質系成形体を用いた製品の一例を示す斜視図である。
【符号の説明】
【００１７】
１    被覆層
１１  ベース樹脂
１２  木粉
２    基材
１０  木質系成形品
Ａ    木質系被覆層形成用組成物
【発明を実施するための最良の形態】
【００１８】
本発明に係わる最良の実施の形態について、図面に基づき以下に具体的に説明する。【００１９】
図１は、本発明に係わる木質系成形品の、第一の実施形態を示すもので、（ａ）は全体を示す斜視図、（ｂ）は被覆層の詳細を示す断面図である。まず（ａ）において、デッキ材１０は基材２の全周に亘って被覆層１が設けられて形成され、断面の短手方向βは１３８ｍｍ、厚み方向γは４５ｍｍである。基材２は一体のアルミニウム押出形材からなり、その断面は中空部２１を厚み方向γに横断してリブ２２が短手方向βの途中に一枚設けられており、かかる断面が長手方向αに延設されていることで、断面矩形で一枚のリブ２２が長手方向αに備えられることで中空部２１が二つに分割された角パイプ状の基材２が形成されている。基材２の中空部２１にリブ２２が設けられることで断面二次モーメントが高められ、またアルミニウム押出形材を用いることで長手方向αに同一断面を備えた基材２を容易に得ることができる。基材２の下側内面には凸部２３が設けられ、デッキ材１０への根太材への取付時のビス固定を強固に行うことができるようになされている。【００２０】
かかるアルミニウム押出形材からなる基材２の外面に直接被覆層１が、押出被覆成形により形成されている。（ｂ）において、エチレン−アクリル酸共重合体であるベース樹脂１１中に、ベイツガを粉砕して得られた８０メッシュの木粉１２が略均一に分散され、被覆層１の表面はサンディング加工されることで粗面となされている。ベース樹脂１１がエチレン−アクリル酸共重合体であることで、アルミニウムである基材２と高い接着性が得られている。またベース樹脂１１と木粉１２とは、接着はしているものの相溶はしていないため、被覆層１に外力が加わった場合に応力は被覆層１と基材２との界面に集中せず、ベース樹脂１１と木粉１２との界面にも分散されることから、被覆層１に基材２に達するようなキズが生じても、そのキズから速やかな剥離が進行するのを防止でき、更に飛砂や温度変化に伴う膨張収縮等の外力がかかった場合にも、被覆層１と基材２との界面で剥離せず、ベース樹脂１１と木粉１２との界面で破壊するようにできることから、被覆層１の剥離や破壊が急激に進むことがなく、長期に亘って被覆層１による被覆状態を維持することができ得る。【００２１】
ベース樹脂１１に用いられるα−オレフィンと不飽和カルボン酸の共重合体は、α−オレフィンによって樹脂としての骨格が確保されて耐久性、安定性等が備えられ、不飽和カルボン酸によって基材や木粉への接着性が具備される。α‐オレフィン成分はエチレンである。
【００２２】
不飽和カルボン酸としては、アクリル酸を用いる。不飽和カルボン酸成分の占める割合は、必要とされる接着力と耐久性等との兼ね合いに応じて適宜設定してよいが、一般には総モル数を基準として約１％から約３５％のカルボン酸成分、更には約２％から約２０％のカルボン酸成分とするのが好適である。
【００２３】
前記α‐オレフィン成分としてエチレンを用い、不飽和カルボン酸としてアクリル酸が用いられている。すなわち、ベース樹脂は、エチレン−アクリル酸共重合体である。
このエチレン−アクリル酸共重合体樹脂は、アルミニウムなどの基材との接着力に優れており、エチレン−アクリル酸共重合体樹脂をベース樹脂に用いることで木粉を高充填させた場合でもアルミニウムなどへの接着力に優れた木質系被覆層形成用組成物を得ることができる。しかも、エチレン−アクリル酸共重合体樹脂は、柔軟性を有し木粉に対する接着力にも優れることから木質系被覆層形成用組成物を被覆層に用いた木質系成形品の被覆層厚さ方向への収縮による被覆層の割れの発生を抑制させる効果を有すると共に表面に擦過傷などが発生することを抑制させる効果も奏する。
【００２４】
さらに、エチレン−アクリル酸共重合体樹脂は、木粉に対する接着力に優れることから木質系被覆層形成用組成物やこの木質系被覆層形成用組成物が被覆層に用いられた木質系成形品の表面に木粉が裸出してしまうことが防止できる。すなわち、エチレン−アクリル酸共重合体樹脂を用いることで木粉の表面が樹脂で被覆され易くなり木粉の劣化を防止できるばかりでなく、木質系被覆層形成用組成物自体や木質系成形品を耐候性、耐水性、耐薬品性に優れたものとさせ得る。
しかも、エチレン−アクリル酸共重合体樹脂は、カルボキシル基が導入されているために表面に配向されたカルボキシル基や該カルボキシル基に結合された水分の作用により、しっとりした手触りがあり、木粉の木質感と相俟ってあたかも生きている木肌にふれるよな感触を得ることができる。
このような、アルミニウムや木粉に対する優れた接着性を有する点においてエチレン−アクリル酸共重合体樹脂におけるアクリル酸の含有量は、重量で５〜１０％であることが好ましく、６〜９％であることがさらに好ましい。【００２５】
このエチレン−アクリル酸共重合体樹脂におけるアクリル酸の含有量は、ＩＲ法により求めることができ、例えば、アクリル酸の含有量が既知の試料とともにＦＴ−ＩＲによる測定を行って、主鎖に帰属の吸光度と、アクリル基に帰属の吸光度とを測定してアクリル酸の含有量と吸光度との相関関係を示す検量線を作成して求めることができる。
また、このエチレン−アクリル酸共重合体樹脂は、木質系成形品の被覆層の形成に用いられた場合に表面に適度な質感を与えつつ傷つき防止をさせ得る点において、デュロメータ硬さ（ショアＤ）が４５〜５５のものが好ましく、特に４９〜５１のものが好ましい。しかも、引張り強さが２０ＭＰａ以上で、引張り破断伸びが５００％以上であることが好ましい。このデュロメータ硬さは、ＪＩＳ  Ｋ  ７１１５に基づき測定することができ、引張り強さおよび引張り破断伸びは、ＪＩＳ  Ｋ  ７１１３に基づき測定することができる。【００２６】
さらに、木粉と混合されて木質系被覆層形成用組成物とされたときに、押出し成形での加工温度が高温となることを防止して木粉を変質させたりするおそれを低減しつつ適度な流れ性で基材上に押出し加工させ得る点において、融点１００℃以下で、メルトフローレートが３〜２５ｇ／１０ｍｉｎであることが好ましく、このメルトフローレートは、３〜７ｇ／１０ｍｉｎであることがさらに好ましく、４〜６ｇ／１０ｍｉｎであることが特に好ましい。
この融点については、一般に用いられている示差走査熱量分析装置を用いて測定することができ、例えば、５ｍｇ程度の試料を窒素雰囲気下において昇温速度１０℃／ｍｉｎで測定したときの相転移にともなう吸熱ピークのピーク値を測定することにより求めることができる。
また、メルトフローレートはＪＩＳ  Ｋ  ７２１０に基づき測定することができる。【００２７】
木粉１２は、スギ、ヒノキ、ベイツガ等の、端材、廃材を粉砕したもの、おが屑等がよく用いられ、その粒径は１０〜５００メッシュのものを用いることができるが、より好適なのは６０〜１００メッシュ程度である。【００２８】
ベース樹脂と木粉とを併せた木質系被覆層形成用組成物において、木粉の量は被覆の対象物への接着性と木質感の兼ね合いにより適宜の量を配合してよいが、好ましくは１０〜８０重量％であり、更には２０〜５０重量％が好適である。
上記のように、ベース樹脂をエチレン−アクリル酸共重合体樹脂とした場合には、木粉の受容量が多いことから、ポリエチレンなどの樹脂をベース樹脂にする場合に比べて大量の木粉を配合させることができ、例えば、エチレン−アクリル酸共重合体樹脂１００重量部に対して、木粉を１００重量部以上配合させることも可能である。
このことにより、実際、基材上に形成される被覆層の木粉の含有量よりも多くの木粉を含有させた木質系被覆層形成用組成物を作製し、いわゆる、ドライブレンドにより所望の木粉含有量の被覆層を形成することができる。
例えば、基材上に被覆層を押出しラミネートする際に、エチレン−アクリル酸共重合体樹脂単体のペレットと、木粉が高充填されたペレットとをリボンブレンダーなどにより混合してホッパーに投入し、押出機中にて溶融混合させて基材上にラミネートすることができる。このことにより、製造する木質系成形品ごとに木質系被覆層形成用組成物を在庫しておく必要もなくなり、材料の在庫量を削減しつつも多品種少量製品に対応することができて、木質系成形品をより安価に製造させることができる。【００２９】
ベース樹脂に木粉を配合するにおいては、ベース樹脂が加熱されて溶融している状態で木粉を配合し、ミキサーや二軸押出機等により混練し、造粒原料やペレット、若しくはそれらを更に粉砕した粉状体としてもよいが、ベース樹脂を予め粉状体としたものに木粉を配合することで、ベース樹脂の粉砕、摩砕の際に単一成分で行うことで粒径が揃え易くなり、またベース樹脂と木粉とを混練する必要がなく、簡便に形成することができるようになり好ましい。この場合、粉状体であるベース樹脂の粒径は木粉の粒径と近似させておくのがベース樹脂中での木粉の均一な分散性を高める上で好ましく、木粉の平均粒径に対してベース樹脂の粒径が５０〜２００％程度の範囲で分布されるのが好ましい。【００３０】
また、木質系被覆層形成用組成物には、可塑剤、安定剤、充填剤、発泡剤、発泡助剤、紫外線吸収剤、顔料、帯電防止剤等を必要に応じて配合してもよい。【００３１】
図２は、本発明に係わる木質系被覆層形成用組成物の、熱成形による適用方法の例を示す説明図である。まず（ａ）は押出被覆成形によるもので、金属製の基材２が引き取り機Ｔ１によって牽引され、予熱炉Ｙで予熱された後、押出機Ｅで被覆層１が一体に被覆成形される。ここで押出機Ｅに対しては、ホッパーＨ内に投入された粉体状の木質系被覆層形成用組成物Ａが供給され、押出機Ｅ内でこの木質系被覆層形成用組成物Ａが溶融されることで基材２上に被覆層１がラミネートされる。押出機Ｅにより長手方向に連続的に形成された木質系成形品１０は、引き取り機Ｔ２により牽引されつつ、サイジングＳにより外形が整えられ、冷却槽Ｃによって冷却固化され、カッターＫで所定長さに切断されて製品となされる。【００３２】
このとき被覆層１は樹脂材料に対する相溶性がない木粉がエチレン−アクリル酸共重合体樹脂に含有されてなる木質系被覆層形成用組成物により形成されていることから、切断端面において凝集破壊が起こりやすくなり、基材２との界面剥離が抑制される。
この切断端面やドリルなどによる開口端部などの加工端部で界面剥離が発生すると、その端部の剥離を起点として内部方向への剥離が派生しやすくなり、基材と被覆層との間に大きな剥離を発生させ易く、場合によっては、通水などが起こって基材の腐食を発生させるおそれも有することとなる。しかし、上記のような木質系成形品においては加工端部で凝集破壊が生じることにより界面剥離が抑制されることから木質系成形品に製造当初の優れた美観を長期間に亘り維持させ得ると共に腐食などを抑制させて木質系成形品に長期耐久性を付与させ得る。【００３３】
押出被覆成形においては、木質系被覆層形成用組成物Ａの形状や大きさは特に限定されるものではなく、押出機Ｅによって被覆可能なものであれば、粉状体、ペレット、造粒片等の形状のものを適宜用いることができる。【００３４】
また前記被覆層は、−２０℃と８０℃のヒートサイクル試験５サイクルにおける木質系成形品１ｍ当たりの収縮量が０．５ｍｍ以内となされ、且つ金属製の平滑な基材から界面はく離させることができるようになされていれば、温度変化の厳しい条件下での使用でも被覆層が収縮して端部から基材が露出することをなくすることができ、また廃棄する際にも基材と被覆層とを分離してリサイクルを容易とすることができ好ましい。
基材に金属材料が用いられて、被覆層としてエチレン−アクリル酸共重合体樹脂がベースに用いられた木質系被覆層形成用組成物が基材に押出しラミネートされる場合にこのように基材と被覆層とを分離してリサイクルを容易にさせ得る点において、この基材となる金属材料の表面温度を木質系被覆層形成用組成物のベースに用いられているエチレン−アクリル酸共重合体樹脂の融点に対して−３０〜＋１０℃となる温度に予熱して押出しラミネートすることが好ましく、また、押出し条件としては、引き落とし比が約１．０であることが好ましい。【００３５】
（ｂ）は流動浸漬によるもので、金属製の線材を縦横に溶接して形成したメッシュパネルである基材２がハンガーＧに懸垂され、基材２は予熱された状態となされている。流動槽Ｒ内には粉体状の木質系被覆層形成用組成物Ａが充填され、木質系被覆層形成用組成物Ａには下方から熱風が吹き込まれていることで、木質系被覆層形成用組成物Ａがある程度の高温に保持されると共に粉状体が浮遊に近い状態となされている。この木質系被覆層形成用組成物Ａに基材２が浸漬されることで、基材２の表面に木質系被覆層形成用組成物Ａが略均一に付着し、その付着した状態で、ベース樹脂が溶融でき且つ木粉が焦げない程度の温度で加熱して焼き付けを行うことで、ベース樹脂が溶融状態となってレベリングがなされ、基材２上に平滑で均一な被覆層を得ることができる。例えばベース樹脂にエチレン−アクリル酸共重合体を用い、ベイツガの木粉を配合した場合、好適な焼き付け温度は２００〜２８０℃程度である。【００３６】
流動浸漬によって基材２の表面に被覆層を形成する場合は、メッシュパネルのみならず、擬宝珠、ドアノブ、各種の取付金具等、とりわけ複雑な外形を備えた基材に好適に適用することができる。また流動浸漬を行うにおいては、上述の如くベース樹脂と木粉との粒径を近似させておくのが好ましく、ベース樹脂、木粉共に１０〜１０００μｍの粒径、好ましくは５０〜５００μｍ程度の粒径のものを好適に用いることができる。【００３７】
図３は、本発明に係わる木質系成形体の、他の実施形態を示す説明図である。木質系成形体１０Ａは、基材２の全周に亘って被覆層１が設けられて形成されており、図１に示した実施形態と同様に、被覆層１はエチレン−アクリル酸共重合体であるベース樹脂にベイツガを粉砕して得た８０メッシュの木粉が配合されて形成されたもので、基材２はアルミニウム押出形材からなるものである。木質系成形体１０Ａの、断面の左右方向β及び上下方向γはいずれも１００ｍｍとなされ、中空部２１の断面四方の内面の中央付近には凸部２３が設けられてビス固定を強固に行うことができるようになされ、また断面四隅内面にはキャップ等の取り付けを容易とするためのビス孔２４が各々設けられている。【００３８】
図４は、木質系成形体１０Ａの隅部分の詳細を示す縦断面図である。被覆層１は平滑な金属製の基材２に直接形成され、その厚みは２ｍｍである。基材２の外面にはＲ溝２５が形成され、このＲ溝２５に被覆層１が入り込むことで、長さ方向αへの収縮を更に抑制することができる。【００３９】
図５は、本発明に係わる木質系成形体の、更に他の実施形態を示す斜視図である。木質系成形体１０Ｂは、図１及び図３と同様に基材２の外面に直接被覆層１が形成されている。木質系成形体１０Ｂの断面の長手方向は６０ｍｍ、短手方向は４０ｍｍとなされたものである。【００４０】
図６は、木質系成形品１０Ａ及び１０Ｂを用いた製品の一例を示す斜視図である。木質系成形品１０Ａが地表面から立設されて支柱となされ、複数立設された支柱である木質系成形品１０Ａ間に、複数段木質系成形品１０Ｂが差し渡されてビーム材となされることで防護柵Ｇが形成されているものである。
【実施例】
【００４１】
以下、実施例および比較例を挙げて本発明をさらに具体的に説明するが、本発明はこれらに限定されるものではない。
（実施例１）
表１の配合により実施例１の木質系被覆層形成用組成物ペレットを作製した。【００４２】
【表１】
0005209961.tif 000002
なお、エチレン−アクリル酸共重合体樹脂には、アクリル酸含有量７重量％、融点９８℃、メルトフローレート５ｇ／１０ｍｉｎ、デュロメータ硬さ（ショアＤ）５０のものを用いた。
また木粉としては、ベイツガを粉砕・磨砕した８０メッシュパスのものを用いた。
さらに、炭酸カルシウムとしては、平均粒径約２．０μｍのものを用いた。
【００４３】
実施例１の木質系被覆層形成用組成物を、押出機を用いて約１７０℃の樹脂温度でアルミニウム基材上に押出しラミネートしたものを１ｍに切断し木質系成形品の製造を実施した。
この木質系成形品は、外観良好で、質感にも優れていた。しかも、基材と被覆層との密着性も良好であった。さらに、−２０℃×３ｈ／８０℃×３ｈのヒートサイクル試験を３０サイクル実施しても実用上問題となるような被覆層の剥離や収縮も観察されなかった。
また、端部における収縮（基材端部と被覆層端部との差）も１ｍｍ未満であり、アルミニウム基材の表面温度を−３０〜＋１０℃となる温度に予熱したものは前記収縮が０．５ｍｍ未満であり、特に優れていることが確認された。【００４４】
（実施例２）
表２の配合により実施例２の木質系被覆層形成用組成物ペレットを作製した。【００４５】
【表２】
0005209961.tif 000003
なお、エチレン−アクリル酸共重合体樹脂には、アクリル酸含有量７重量％、融点９８℃、メルトフローレート５ｇ／１０ｍｉｎ、デュロメータ硬さ（ショアＤ）５０のものを用いた。
また木粉としては、ベイツガを粉砕・磨砕した８０メッシュパスのものを用いた。
さらに、炭酸カルシウムとしては、平均粒径約２．０μｍのものを用いた。
【００４６】
この実施例２の木質系被覆層形成用組成物とエチレン−アクリル酸共重合体ペレットとを重量で１：１の比率でドライブレンドしたものを押出機を用いて約１７０℃の樹脂温度でアルミニウム基材上に押出しラミネートしたものを１ｍに切断し木質系成形品の製造を実施した。
なお、この実施例２の木質系被覆層形成用組成物は、木粉が木質系被覆層形成用組成物から分離したりすることなく良好なる混合状態であった。
また、形成された木質系成形品は、実施例１の木質系被覆層形成用組成物を用いた場合と同様に外観良好で、質感にも優れていた。しかも、基材と被覆層との密着性も良好であった。さらに、−２０℃×３ｈ／８０℃×ｈのヒートサイクル試験を３０サイクル実施しても実用上問題となるような被覆層の剥離や収縮も観察されなかった。
また、端部における収縮（基材端部と被覆層端部との差）も１ｍｍ未満であり、アルミニウム基材の表面温度を−３０〜＋１０℃となる温度に予熱したものは前記収縮が０．５ｍｍ未満であり、特に優れていることが確認された。【００４７】
（比較例１）
表３の配合により比較例１の木質系被覆層形成用組成物ペレットを作製した。【００４８】
【表３】
0005209961.tif 000004
なお、高密度ポリエチレンは、密度９６４ｋｇ／ｍ３、メルトフローレート５ｇ／１０ｍｉｎ、デュロメータ硬さ（ショアＤ）７３のものを用いた。
また木粉としては、ベイツガを粉砕・磨砕した８０メッシュパスのものを用いた。
さらに、炭酸カルシウムとしては、平均粒径約２．０μｍのものを用いた。【００４９】
また、形成された木質系成形品は、実施例１や実施例２の木質系被覆層形成用組成物を用いた場合と同様に外観良好であったが、質感は、実施例１や実施例２の木質系被覆層形成用組成物を用いた場合に比べて劣っていた。しかも、切断端部において基材と被覆層との間に界面剥離が見られた。
さらに、−２０℃×３ｈ／８０℃×ｈのヒートサイクル試験を実施したところ数サイクルで収縮が１ｍｍを超え、３０サイクル終了後には３〜５ｍｍの収縮が観察された。【００５０】
これらのことからも、α−オレフィンと不飽和カルボン酸との共重合体を用いて形成されたベース樹脂に木粉が配合されていることを特徴とする木質系被覆層形成用組成物を用いることで長期に亘る使用においても剥離しにくい被覆層が得られることがわかる。
【図１】
0005209961.tif 000005
【図２】
0005209961.tif 000006
【図３】
0005209961.tif 000007
【図４】
0005209961.tif 000008
【図５】
0005209961.tif 000009
【図６】
0005209961.tif 000010